【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
Ａ．フッ素化コポリマー樹脂組成物を含む第１のフィルム層であって、ｉ）前記フッ素化コポリマーが、テトラフルオロエチレンの共重合された単位と、エチレン、過フッ素化コモノマーおよびこれらの組み合わせからなる群から選択されるコモノマーの共重合された単位とを含み、ならびに、ｉｉ）少なくとも１つの表面が表面処理により改質されている前記第１のフィルム層と、
Ｂ．ブレンド組成物から本質的に構成される第２のフィルム層であって、前記ブレンド組成物はエチレンコポリマー１およびエチレンコポリマー２から本質的に構成され；前記エチレンコポリマー１が、エチレンの共重合された単位と、任意選択的に、式ＣＨ2＝Ｃ（Ｒ1）ＣＯ2Ｒ2を有する第１のオレフィンの共重合された単位と、式ＣＨ2＝Ｃ（Ｒ3）ＣＯＯＨを有する第２のオレフィンの共重合された単位とから本質的に構成されていると共に、
前記エチレンコポリマー２が、エチレンの共重合された単位と、任意選択的に、前記第１のオレフィンの共重合された単位と、式ＣＨ2＝Ｃ（Ｒ3）Ｄを有する第３のオレフィンの共重合された単位から本質的に構成されている第２のフィルム層と
（式中、Ｒ1は水素またはアルキル基を表し；Ｒ2はアルキル基を表し；Ｒ3は水素またはアルキル基を表し；ならびに、Ｄは、−ＣＯ2Ｒ4、−ＣＯ2Ｒ5−Ｒ4、−Ｒ5−Ｒ4、−Ｏ−Ｒ4および−Ｒ4からなる群から選択される部分を表し、ここで、Ｒ4はエポキシ基を含む部分を表すと共にＲ5はアルキレン基を表す）
を備える透明多層フィルムであって、
前記第２のフィルム層の表面は前記第１のフィルム層の前記改質された表面に接着されており、ならびに、前記多層フィルム積層体は、ｉ）前記多層フィルム積層体を８５℃および８５％相対湿度の条件に１０００時間露出させた後の計測で、前記第１のフィルム層と前記第２のフィルム層との間で５ｌｂｆ／ｉｎ超の平均剥離強度を有していることにより特徴付けられる透明多層フィルム。
【請求項２】
請求項１に記載の透明多層フィルムの製造方法であって：
Ａ．前記第１のフィルム層を提供するステップ；
Ｂ．前記第２のフィルム層を提供するステップ；
Ｃ．前記第２のフィルム層の表面を前記第１のフィルム層の改質された表面と接触させるステップ；ならびに
Ｄ．加熱および任意選択的に加圧または減圧により第１のフィルム層を第２のフィルム層に接着するステップ
を含む方法。
【請求項３】
光起電力モジュールを製造する方法であって、
Ａ．太陽電池層を提供するステップと、
Ｂ．前記太陽電池層よりも面積の大きい請求項１に記載の多層フィルム積層体を提供するステップと、
Ｃ．
１．前記多層フィルム積層体の前記第２の層の表面が前記太陽電池層に接触し；
２．前記多層フィルム積層体の前記第２の層の一部分が前記太陽電池層の周縁を超えて延在し；および
３．前記太陽電池層の周縁を超えて延在する前記多層フィルム積層体の前記第２の層の前記一部分が封止層である他の層に接触する
ように前記太陽電池層を前記多層フィルム積層体と重畳するステップと、
Ｄ．加熱および任意選択的に加圧または減圧により前記多層フィルム積層体の前記第２の層を前記封止層に接着して光起電力モジュールを提供するステップと
を含む方法。
【請求項４】
請求項１に記載の透明多層フィルムを備える光起電力モジュール。
【手続補正２】
【補正対象書類名】明細書
【補正対象項目名】０１４７
【補正方法】変更
【補正の内容】
【０１４７】
上記に特定的に例示した本発明の一定の好ましい実施形態を記載したが、本発明がこのような実施形態に限定されることは意図されていない。以下の特許請求の範囲に記載されている本発明の範囲および趣旨から逸脱することなく、種々の変更を行うことが可能である。
次に、本発明の態様を示す。
１.  Ａ．フッ素化コポリマー樹脂組成物を含む第１のフィルム層であって、ｉ）前記フッ素化コポリマーが、テトラフルオロエチレンの共重合された単位と、エチレン、過フッ素化コモノマーおよびこれらの組み合わせからなる群から選択されるコモノマーの共重合された単位とを含み、ならびに、ｉｉ）少なくとも１つの表面が表面処理により改質されている前記第１のフィルム層と、
Ｂ．ブレンド組成物から本質的に構成される第２のフィルム層であって、前記ブレンド組成物はエチレンコポリマー１およびエチレンコポリマー２から本質的に構成され；前記エチレンコポリマー１が、エチレンの共重合された単位と、任意選択的に、式ＣＨ2＝Ｃ（Ｒ1）ＣＯ2Ｒ2を有する第１のオレフィンの共重合された単位と、式ＣＨ2＝Ｃ（Ｒ3）ＣＯＯＨを有する第２のオレフィンの共重合された単位とから本質的に構成されていると共に、
前記エチレンコポリマー２が、エチレンの共重合された単位と、任意選択的に、前記第１のオレフィンの共重合された単位と、式ＣＨ2＝Ｃ（Ｒ3）Ｄを有する第３のオレフィンの共重合された単位から本質的に構成されている第２のフィルム層と
（式中、Ｒ1は水素またはアルキル基を表し；Ｒ2はアルキル基を表し；Ｒ3は水素またはアルキル基を表し；ならびに、Ｄは、−ＣＯ2Ｒ4、−ＣＯ2Ｒ5−Ｒ4、−Ｒ5−Ｒ4、−Ｏ−Ｒ4および−Ｒ4からなる群から選択される部分を表し、ここで、Ｒ4はエポキシ基を含む部分を表すと共にＲ5はアルキレン基を表す）
を備える透明多層フィルムであって、
前記第２のフィルム層の表面は前記第１のフィルム層の前記改質された表面に接着されており、ならびに、前記多層フィルム積層体は、ｉ）前記多層フィルム積層体を８５℃および８５％相対湿度の条件に１０００時間露出させた後の計測で、前記第１のフィルム層と前記第２のフィルム層との間で５ｌｂｆ／ｉｎ超の平均剥離強度を有していることにより特徴付けられる透明多層フィルム。
２.  前記ブレンド組成物の架橋生成物を含む、上記１に記載の透明多層フィルム。
３.  ＣＨ2＝Ｃ（Ｒ1）ＣＯ2Ｒ2がブチルアクリレートであると共に、Ｄが−ＣＯ2Ｈである、上記１に記載の透明多層フィルム。
４.  ＣＨ2＝Ｃ（Ｒ1）ＣＯ2Ｒ2がブチルアクリレートであると共に、Ｄが、−ＣＯ2Ｒ4、−ＣＯ2Ｒ5−Ｒ4、−Ｒ5−Ｒ4、−Ｏ−Ｒ4および−Ｒ4からなる群から選択される、上記１に記載の透明多層フィルム。
５.  ＣＨ2＝Ｃ（Ｒ3）Ｄがグリシジルメタクリレートである、上記１に記載の透明多層フィルム。
６.  上記１に記載の透明多層フィルムの製造方法であって：
Ａ．前記第１のフィルム層を提供するステップ；
Ｂ．前記第２のフィルム層を提供するステップ；
Ｃ．前記第２のフィルム層の表面を前記第１のフィルム層の改質された表面と接触させるステップ；ならびに
Ｄ．加熱および任意選択的に加圧または減圧により第１のフィルム層を第２のフィルム層に接着するステップ
を含む方法。
７.  前記第１のフィルム層の前記少なくとも１つの表面がアミノシランで改質されている、上記６に記載の方法。
８.  光起電力モジュールを製造する方法であって、
Ａ．太陽電池層を提供するステップと、
Ｂ．前記太陽電池層よりも面積の大きい上記１に記載の多層フィルム積層体を提供するステップと、
Ｃ．
１．前記多層フィルム積層体の前記第２の層の表面が前記太陽電池層に接触し；
２．前記多層フィルム積層体の前記第２の層の一部分が前記太陽電池層の周縁を超えて延在し；および
３．前記太陽電池層の周縁を超えて延在する前記多層フィルム積層体の前記第２の層の前記一部分が封止層である他の層に接触する
ように前記太陽電池層を前記多層フィルム積層体と重畳するステップと、
Ｄ．加熱および任意選択的に加圧または減圧により前記多層フィルム積層体の前記第２の層を前記封止層に接着して光起電力モジュールを提供するステップと
を含む方法。
９.  前記封止層が、エチレン酸コポリマー、エチレン酸コポリマーのアイオノマー、エチレン酢酸ビニルコポリマー、ポリ（ビニルアセタール）、ポリウレタン、ポリ塩化ビニル、ポリエチレン、ポリオレフィンブロックコポリマーエラストマー、α−オレフィンとα，β−エチレン性不飽和カルボン酸エステルとのコポリマー、シリコーンエラストマー、エポキシ樹脂およびこれらの２種以上の組み合わせからなる群から選択される高分子材料を含む、上記８に記載の方法。
１０.  前記第２の層の表面の一部分に接触する表面とは反対の前記封止層の表面に追加の層が接着される、上記８に記載の方法。
１１.  前記光起電力モジュールが、前記光起電力モジュールを８５℃および８５％相対湿度の条件に１０００時間露出させた後の計測で、前記第１のフィルム層と前記第２のフィルム層との間で、１０ｌｂｆ／ｉｎ超の平均剥離強度を有していることにより特徴付けられる、上記８に記載の方法。
１２.  前記第２のフィルム層と接触している前記第１のフィルム層の表面がアミノシランで改質されている、上記１１に記載の方法。
１３.  上記１に記載の透明多層フィルムを備える光起電力モジュール。
１４.  前記ブレンド組成物が少なくとも部分的に架橋されている、上記１３に記載の光起電力モジュール。